(57)【特許請求の範囲】
【請求項１】
式（Ｉ）
〔Al2Li(1-x)M2+(x+y)(OH)(6+2y)〕n(An-)(1+x)・mH2O  （Ｉ）
（式中、Ｍ2+は２価の金属、Ａn-はｎ価のアニオン、ｍ、ｘ、ｙは、０≦ｍ＜１０、０．５＜ｘ＜１．０、０．５＜ｙ≦３．０、の範囲である。）で示される複合水酸化物塩を有効成分として含有することを特徴とする赤外線吸収剤。
【請求項２】
請求項１記載の複合水酸化物塩が高級脂肪酸類、高級脂肪酸塩類、高級脂肪属アルコールとリン酸のエステル類、ワックス類、ノニオン系界面活性剤、カチオン系界面活性剤およびカップリング剤から選ばれた１種または２種以上によりコーティングされている赤外線吸収剤。
【請求項３】
樹脂１００重量部に対して、請求項１または２記載の複合水酸化物塩１〜５０重量部を配合して形成することを特徴とする農業用フィルム。
【請求項４】
樹脂１００重量部に対して、請求項１または２記載の複合水酸化物塩１〜５０重量部とヒンダードアミン系光安定剤０．０１〜５重量部とを配合して成形したことを特徴とする農業用フィルム。
【請求項５】
樹脂１００重量部に対して、請求項１または２記載の複合水酸化物塩１〜５０重量部と防曇剤０．０１〜５重量部とを配合して成形したことを特徴とする農業用フィルム。
【請求項６】
樹脂１００重量部に対して、請求項１または２記載の複合水酸化物塩１〜５０重量部と防霧剤０．０１〜５重量部とを配合して成形したことを特徴とする農業用フィルム。
【請求項７】
請求項１または２記載の赤外線吸収剤を含有する樹脂組成物。
【請求項８】
請求項１または２記載の赤外線吸収剤を含有する樹脂組成物を用いたフィルムを少なくとも１層有する積層フィルム。
【請求項９】
請求項８記載の積層フィルムからなる農業用フィルム。
【発明の詳細な説明】
【０００１】
【発明の属する技術分野】
本発明は、式（Ｉ）
〔Al2Li(1-x)M2+(x+y)(OH)(6+2y)〕n(An-)(1+x)・mH2O  （Ｉ）
（式中、Ｍ2+は２価の金属、Ａn-はｎ価のアニオン、ｍ、ｘ、ｙは、０≦ｍ＜１０、０．５＜ｘ＜１．０、０．５＜ｙ≦３．０、の範囲である。）で示される複合水酸化物塩を有効成分として含有することを特徴とする赤外線吸収剤、およびこれを樹脂に配合して成形してなる農業用フィルムに関する。
【０００２】
【従来の技術】
ハウスやトンネルなどの温室栽培に用いられる農業用フィルムは昼間の太陽光線を高い透過率で効率よく通過させる一方、夜間は地面や植物から放射される赤外線を吸収や反射などによりハウスやトンネルの外に放出させないなどの特性が要求される。地面や植物から放出される赤外線の放射率が大きい範囲は、５〜２５μmの波長範囲であることが知られている。農業用フィルムとしては５〜２５μm、特に放射率が最大である１０μm付近の波長の赤外線を吸収できることが必要である。従来、上記農業用フィルムには、赤外線吸収剤として、炭酸マグネシウム、マグネシウムケイ酸塩、二酸化ケイ素、酸化アルミニウム、硫酸バリウム、硫酸カルシウム、水酸化マグネシウム、水酸化アルミニウム、水酸化カルシウム、燐酸塩、ケイ酸塩、ハイドロタルサイト類などが用いられていた。
しかしながら、従来の上記無機粉体にはそれぞれ一長一短があり、前述の諸物性を充分に満たすものは存在しない。例えば、二酸化ケイ素、アルミニウムケイ酸塩などは、赤外線吸収能は優れているが、屈折率、分散性などに問題があり、結果としてフィルムの透光性が損なわれるため、農業用フィルムとしては不適切なものであった。
また、ハイドロタルサイト類は、分散性、屈折率などにおいては比較的優れているものの赤外線吸収能については充分満足できるものではなかった。
特開平７−300313号公報には、リチウムアルミニウム複合水酸化物塩を用いて農業用フィルムの保温剤とする技術が開示されている。この水酸化物塩は、屈折率が１．５５でポリオレフィン樹脂の１．５０付近という値からかけ離れているため、透明性が良くないという欠点を有していた。
上記問題点を解決するため本発明者らは、先に、下記式（II）
〔Al2Li(1-x)M2+(x+y)(OH)(6+2y)〕n(An-)(1+x)・mH2O （II）
（式中、Ｍ2+は２価の金属、Ａn-はｎ価のアニオン、ｍ、ｘ、ｙは、０≦ｍ＜５、０．０１≦ｘ≦０．５、０≦ｙ≦０．５、の範囲である。）で示される１０μｍ付近の赤外線を吸収する能力が高い、ギブサイト構造の水酸化アルミニウム八面体層を基本骨格とする塩基性複合水酸化物塩を提案している（国際公開公報ＷＯ９８／１７７３９号）。この塩基性複合水酸化物塩は、赤外線吸収能が高く、且つ樹脂に配合した場合に分散性が良く、しかも屈折率が樹脂の屈折率に近く、フィルムにした場合に保温性、透明性に優れたものであった。
また、さらに耐農薬性に優れたものとして、下記式（III）
〔Al2Li(1-x)M2+(x+y)(OH)(6+2y)〕n(SO４)Z1(CO3)Z2(OH)Z3・mH2O （III）
（式中、Ｍ2+は２価の金属、ｍ、ｘ、ｙ、ｚ１、ｚ２，ｚ３は、０≦ｍ＜５、０≦ｘ≦０．５、０≦ｙ≦０．５、ｚ１＞０、ｚ２＞０、ｚ３≧０、ｚ１＋ｚ２＋ｚ３／２＝１＋ｘの範囲である）で示される塩基性複合水酸化物塩を提案している（特願２０００−３３９３３３号）。
しかし、これらの塩基性複合水酸化物塩を用いたフィルムは、吸湿すると白化して透明性が損なわれる（以下、吸湿白化という）という欠点を有していた。
【０００３】
【発明が解決しようとする課題】
本発明は、式（Ｉ）
〔Al2Li(1-x)M2+(x+y)(OH)(6+2y)〕n(An-)(1+x)・mH2O  （Ｉ）
（式中、Ｍ2+は２価の金属、Ａn-はｎ価のアニオン、ｍ、ｘ、ｙは、０≦ｍ＜１０、０．５＜ｘ＜１．０、０．５＜ｙ≦３．０、の範囲である。）で示される複合水酸化物塩を有効成分として含有することを特徴とする赤外線吸収剤、およびこれを樹脂に配合して成形してなる農業用フィルムに関する。
より、詳細には、本発明は、赤外線吸収能が高く、且つ樹脂に配合した場合に分散性が良く、しかも屈折率が樹脂の屈折率に近く、吸湿白化を抑制することができる赤外線吸収剤、および該赤外線吸収剤をフィルムに配合したフィルムが保温性、透明性、耐酸性、生産性に優れ、さらには吸湿白化が改善（抑制）された農業用フィルムを提供することを目的とする。
【０００４】
【課題を解決するための手段】
本発明者らは上記問題点を解決するために鋭意検討した結果、下記式（Ｉ）
〔Al2Li(1-x)M2+(x+y)(OH)(6+2y)〕n(An-)(1+x)・mH2O  （Ｉ）
（式中、Ｍ2+は２価の金属、Ａn-はｎ価のアニオン、ｍ、ｘ、ｙは、０≦ｍ＜１０、０．５＜ｘ＜１．０、０．５＜ｙ≦３．０、の範囲である。）で示される複合水酸化物塩を有効成分として含有する赤外線吸収剤が上記問題点を解決できることを見いだし、本発明を完成するに至った。
すなわち、本発明の第１は、上記式（Ｉ）で示される複合水酸化物塩〔以下化合物（Ｉ）という〕を有効成分として含有することを特徴とする赤外線吸収剤である。
【０００５】
本発明の化合物（Ｉ）は、国際公開公報ＷＯ９８／１７７３９号に記載されている式（II）の複合水酸化物塩〔以下化合物（II）という〕および特願２０００−３３９３３３号に記載されている複合水酸化物塩〔以下化合物（III）という〕同様、ギブサイト構造の水酸化アルミニウム八面体層の空位（ベーカント）にリチウムイオンおよび２価の金属イオンとを入れて基本骨格とし、その中間層にアニオンが導入されたものを基本構造とし、さらには、この基本構造に２価の金属の水酸化物を複合化させた複合水酸化物塩であるが、空位の金属割合および複合化させた２価の金属の水酸化物量を変化させることにより、吸湿白化の問題点を解決したものである。
すなわち、本発明の化合物（Ｉ）は、化合物（II）および化合物（III）の基本骨格である水酸化アルミニウム八面体の空位のリチウムイオンを少なくし、２価の金属イオンを多くしたものであり、さらには、複合化させる２価の金属の水酸化物もより多くしたものである。
【０００６】
上記２価の金属としては、特に限定されるものではないが、導入が容易であり、白色であり、且つフィルムに配合した際に透明性を満たすことから、Ｍｇ、Ｚｎ、Ｃａなどがより好ましい。
【０００７】
本発明の赤外線吸収剤、すなわち上記化合物（Ｉ）を有効成分として含有する赤外線吸収剤は、農業用フィルムなどのフィルムに配合して用いる場合には、微粒子で且つ高分散性であり、しかも比較的結晶が発達しているものが好ましい。従って平均２次粒子径としては、好ましくは３μm以下のものであり、より好ましくは１．５μm以下のものである。また、ＢＥＴ比表面積は５０m2/g以下、好ましくは２０m2/g以下のものである。
【０００８】
Ａn-はｎ価のアニオンを示し、例えば、炭酸、リン酸、縮合リン酸、ケイ酸、縮合ケイ酸、酢酸、プロピオン酸、アジピン酸、安息香酸、フタル酸、テレフタル酸、マレイン酸、フマル酸、クエン酸、酒石酸、コハク酸、ｐ−オキシ安息香酸、サリチル酸、ピクリン酸、硫酸、硝酸、塩酸、ヨウ素、フッ素、臭素などのアニオンをあげることができる。
【０００９】
以下に本発明の一般式（Ｉ）で表される複合水酸化物塩〔化合物（Ｉ）〕の製法をＭ2+がＭｇの場合を一具体例として詳述する。
化合物（Ｉ）は、まず、水酸化アルミニウムを水媒体中で、炭酸リチウムと炭酸マグネシウムまたは塩基性炭酸マグネシウムなどのマグネシウム炭酸塩と、塩化マグネシウム、硫酸マグネシウム、硝酸マグネシウムなどの水溶性マグネシウム、水酸化マグネシウムの中から撰ばれる１種以上とを加熱処理反応させることによって製造できる。
【００１０】
加熱処理の温度範囲は、好ましくは常温から２００℃迄の間の適宜な温度であり、より好ましくは１００から２００℃、特に好ましくは１１０〜２００℃である。処理温度が常温よりも低い場合は結晶化の程度が低くなり好ましくない。
【００１１】
上記加熱処理により得られた化合物（Ｉ）を所望の酸類で処理することにより、化合物（Ｉ）のＡｎ−が炭酸および／またはケイ酸以外のものを製造することができる。
【００１２】
ここで、酸類とは、例えば、例えば、リン酸、縮合リン酸、酢酸、プロピオン酸、アジピン酸、安息香酸、フタル酸、テレフタル酸、マレイン酸、フマル酸、クエン酸、酒石酸、コハク酸、ｐ−オキシ安息香酸、サリチル酸、ピクリン酸、硫酸、硝酸、塩酸、過塩素酸などのハロゲン酸、ヨウ素、フッ素、臭素などのアニオンである。
【００１３】
化合物（Ｉ）のＡｎ−が炭酸および／またはケイ酸を含むものは上記酸類の処理によって得られた化合物を炭酸ナトリウムなどの炭酸塩および／または３号ケイ酸ナトリウムなどのケイ酸塩で処理することにより製造することができる。また化合物（Ｉ）のＡｎ−が炭酸のみのものは、上記炭酸類で処理することなく、加熱処理品を適量の水で洗浄することによっても得ることができる。
【００１４】
本発明の化合物（Ｉ）は、例えば、オートクレーブなどを用いた加熱処理（水熱処理）を行うことにより、ＢＥＴ比表面積および二次粒子径を適宜な範囲に調整することができる。水熱処理の温度範囲は、好ましくは１００から２００℃、より好ましくは１１０〜２００℃である。Ｍ２＋がＭｇ以外の２価の金属であっても、Ｍｇ型と同様に製造でき、特に留意する点はない。
【００１５】
本発明の第２は、化合物（Ｉ）をコーティング剤で表面処理することにより得られる、分散性がさらに優れた赤外線吸収剤である。コーティング剤としては、例えば、高級脂肪酸類、高級脂肪酸塩類、高級脂肪酸類リン酸エステル類、高級脂肪酸類リン酸エステル類の塩類、高級脂肪酸族アルコールとリン酸のエステル類、ワックス類、ノニオン系界面活性剤、カチオン系界面活性剤またはカップリング剤から選ばれる１種以上が挙げられ、好ましくは、高級脂肪酸類、高級脂肪酸塩類、高級脂肪酸系アルコールのリン酸エステル類、ノニオン系界面活性剤、カチオン系界面活性剤またはカップリング剤などである。
【００１６】
高級脂肪酸としては、例えば、ラウリル酸、パルミチン酸、オレイン酸、ステアリン酸、カプリン酸、ミリスチン酸、リノール酸などであり、高級脂肪酸塩類としては、例えば、上記高級脂肪酸のナトリウム塩、またはカリウム塩などを挙げることができる。
【００１７】
高級脂肪酸類リン酸エステル類、高級脂肪酸類リン酸エステル類の塩類としてはステアリン酸リン酸エステル、ステアリン酸リン酸エステルナトリウムなどを挙げることができる。
【００１８】
高級脂肪酸アルコールのリン酸エステルとしては、例えば、ラウリルエーテルリン酸、ステアリルエーテルリン酸、オレイルエーテルリン酸などのアルキルエーテルリン酸、ジアルキルエーテルリン酸、アルキルフェニルエーテルリン酸類、ジアルキルフェニルエーテルリン酸類など、またはオレイルエーテルリン酸ナトリウム、ステアリルエーテルリン酸カリウムなどのアルキルエーテルリン酸塩類を挙げることができる。
【００１９】
ノニオン系界面活性剤としては、例えば、ヤシ油脂肪酸モノエタノールアミド、ラウリル酸ジエタノールアミドなどのアルキロールアマイド類、ポリオキシエチレンアルキルフェニルエーテルなどのポリオキシアルキルフェニルエーテル類、ポリオキシエチレンラウリルエーテルなどのポリオキシエチレンアルキルエーテル類、ジステアリン酸ポリエチレングリコールなどのポリエチレングリコール脂肪酸エステル類、モノカプリン酸ソルビタン、モノステアリン酸ソルビタン、ジステアリン酸ソルビタンなどのソルビタン脂肪酸エステル類、モノステアリン酸ポリオキシエチレンソルビタンなどのポリオキシエチレンソルビタン脂肪酸エステル、ポリオキシエチレンソルビット脂肪酸エステル、ポリオキシエチレンポリオキシプロピレンアルキルエーテル類、グリコールエーテル類などを挙げることができる。
【００２０】
カチオン系界面活性剤としては、例えば、塩化ラウリルトリメチルアンモニウム、臭化セチルトリメチルアンモニウム、塩化ステアリルトリメチルアンモニウムなどのアルキルトリメチルアンモニウム塩類、塩化ステアリルジメチルベンジルアンモニウム、塩化ベンザルコニウム、塩化ラウリルジメチルベンジルアンモニウム塩などのアルキルジメチルベンジルアンモニウム塩類を挙げることができる。
【００２１】
両性活性剤としては、ヤシ油アルキルベタインなどのアルキルベタイン類、ラウリルジメチルアミノ酢酸ベタインなどのアルキルアミドベタイン類、Ｚ−アルキル−Ｎ−カルボキシメチル−Ｎ−ヒドロキシエチルイミダゾリームベタインなどのミダゾリン類、ポリオクチルポリアミノエチルグリシンなどのグリシン類を挙げることができる。
【００２２】
カップリング剤としては、例えばシラン系カップリング剤、アルミニウム系カップリング剤、チタン系カップリング剤、ジルコニウム系カップリング剤などを挙げることができる。
【００２３】
上記コーティング剤は１種または２種以上を同時に用いることもできる。コーティング剤の添加量は０．１〜１０重量％であり、好ましくは０．５〜６重量％の範囲である。０．１重量％以下では分散性が悪く、１０重量％以上では効果は充分であるが、経済的には有利ではない。
表面処理は、常法に従って湿式法でも乾式法でも容易にすることができる。
【００２４】
本発明の第３は、本発明の上記赤外線吸収剤を含有する樹脂組成物、農業用フィルムである。本発明の農業用フィルムは、以下に述べる方法で製造することができる。まず、樹脂および本発明の赤外線吸収剤を、常法に従って、例えばリボンブレンダー、バンバリーミキサー、スーパーミキサー、ヘンシェルミキサーなどの混合機に投入し、混合後、押出機、バンバリーミキサー、加圧ニーダーなどを用いて溶融混練することにより樹脂組成物を調製することができる。
【００２５】
赤外線吸収剤の使用量は、樹脂１００重量部に対し、好ましくは１〜５０重量部、より好ましくは１〜２０重量部である。１重量部未満では、充分に赤外線を吸収することはできず、５０重量部を越える範囲では農業用フィルムとしての透光性および機械的強度が低下するためである。
【００２６】
樹脂としては、ポリ塩化ビニル、ポリ塩化ビニリデンなどのポリハロゲン化ビニル類、ハロゲン化ポリエチレン、ハロゲン化ポリプロピレン、または塩化ビニル−酢酸ビニル、塩化ビニル−エチレン、塩化ビニル−プロピレン、塩化ビニル−スチレン、塩化ビニル−イソブチレン、塩化ビニル−塩化ビニリデン、塩化ビニル−スチレン−アクリロニトリル、塩化ビニル−ブタジエン、塩化ビニル−塩素化プロピレン、塩化ビニル−塩化ビニリデン−酢酸ビニル、塩化ビニル−マレイン酸エステル、塩化ビニル−メタアクリル酸エステル、塩化ビニル−アクリロニトリルなどの組み合わせからなる共重合体物、またはオレフィン系のエチレン、プロピレン、ブテン−１、酢酸ビニルなどのオレフィン類の重合体あるいは共重合体、例えば、ＬＬＰＥ、ＬＤＰＥなどのポリエチレン、ポリプロピレン、エチレン−プロピレン共重合体、エチレン−ブテン−１共重合体、エチレン−４−メチル−１−ペンテン共重合体、エチレン−ヘキセン共重合体などのエチレン−α−オレフィン共重合体、エチレン−酢酸ビニル共重合体、エチレン−アクリル酸共重合体、エチレン−メチルメタアクリレート共重合体、エチレン−酢酸ビニル−メチルメタクリレート共重合体、アイオノマー樹脂などを挙げることができる。これらのうち、ポリエチレン、エチレン、エチレン−α−オレフィン共重合体、酢酸ビニル含有量が２５重量％以下のエチレン−酢酸ビニル共重合体が透明性、耐候性、価格の面から考えてより好ましい。
【００２７】
上記混合溶融、混練により得られた樹脂組成物は、常法に従って、例えばインフレーション加工、カレンダー加工、Ｔダイ加工などの方法によりフィルム化することにより、フィルム、例えば農業用フィルムなどにすることができる。
【００２８】
さらに、本発明の赤外線吸収剤を含有する樹脂組成物を用いたフィルムを少なくとも１層有する積層フィルムを形成することができる。具体的にはその片面または両面に他の樹脂層を設けて多層フィルムとすることもできる。係る多層フィルムは、常法に従って、例えば、ドライラミネーションおよびヒートラミネーションなどのラミネーション法、またはＴダイ共押し出しおよびインフレーション共押し出しなどの共押し出し法により製造することができる。
【００２９】
本発明の農業用フィルムの製造に際し、所望により慣用の各種樹脂用添加剤、例えば、可塑剤、滑剤、光安定剤、酸化防止剤、帯電防止剤、顔料、紫外線吸収剤、防曇剤、防霧剤、熱安定剤、アンチブロッキング剤、染料または保温剤などを添加することができる。
【００３０】
可塑剤としては、グリセリン、エチレングリコール、トリエチレングリコール、ソルビトールなどの低分子量の多価アルコール系可塑剤、ジオクチルフタレート（ＤＯＰ）、ジメチルフタレートなどのフタル酸エステル系可塑剤、リン酸エステル系可塑剤、パラフィン系可塑剤、ワックス系可塑剤などを挙げることができる。これらの中で多価アルコールは、フィルムの防曇作用も有している。
【００３１】
滑剤としては、ステアリン酸、オレイン酸、パルミチン酸などの脂肪酸類およびこれらの金属塩、脂肪酸由来の脂肪酸アミド、ポリエチレンワックスなどのワックス類、流動パラフィン、グリセリン脂肪酸エステルなどのエステル類、高級アルコールなどを挙げることができる。
【００３２】
光安定剤としては、ヒンダードアミン系化合物、クレゾール類、メラミン類、安息香酸などを挙げることができる。
【００３３】
ヒンダーズアミン系光安定剤としては、例えば、２,２,６,６−テトラメチル−４−ピペリジルステアレート、１,２,２,６,６−ペンタメチル−４−ピペリジルステアレート、２,２,６,６−テトラメチル−４−ピペリジルベンゾエート、Ｎ−(２,２,６,６−テトラメチル−４−ピペリジル)ドデシルコハク酸イミド、１−(３，５−ジ−tert−ブチル−４−ヒドロキシフェニル)プロピオニルオキシエチル）−２,２,６,６−テトラメチル−４−ピペリジル−（３，５−ジ−tert−ブチル−４−ヒドロキシルフェニル）プロピオネート、ビス(２,２,６,６−テトラメチル−４−ピペリジル)セバケート、ビス（１,２,２,６,６−ペンタメチル−４−ピペリジル）セバケート、ビス（１,２,２,６,６−ペンタメチル−４−ピペリジル）−２−ブチル−２−（３，５−ジ−tert−ブチル−４−ヒドロキシベンジル）マロネート、Ｎ,Ｎ'−ビス(２,２,６,６−テトラメチル−４−ピペリジル)ヘキサメチレンジアミン、テトラ(１,２,２,６,６−ペンタメチル−４−ピペリジル)ブタンテトラカルボキシレート、テトラ(２,２,６,６−テトラメチル−４−ピペリジル)ブタンテトラカルボキシレート、ビス（１,２,２,６,６−ペンタメチル−４−ピペリジル）ジ（トリデシル）ブタンテトラカルボキシレート、ビス(２,２,６,６−テトラメチル−４−ピペリジル)ジ（トリデシル）ブタンテトラカルボキシレート、３,９−ビス｛１,１−ジメチル−２−〔トリス(２,２,６,６−テトラメチル−４−ピペリジルオキシカルボニルオキシ)ブチルカルボニルオキシ〕エチル｝−２,４,８,10−テトロオキサスピロ［５，５］ウンデカン、３，９−ビス｛１，１−ジメチル−２−〔トリス(１,２,２,６,６−ペンタメチル−４−ピペリジルオキシカルボニルオキシ)ブチルカルボニルオキシ〕エチル｝−２,４,８,10−テトラオキサスピロ［５,５］ウンデカン、１,５,８,１２−テトラキス｛４,６−ビス〔Ｎ−（２,２,６,６−テトラメチル−４−ピペリジル）ブチルアミノ〕−１,３,５−トリアジン−２−イル｝−１,５,８,１２−テトラアザドデカン、１−（２−ヒドロキシエチル）−２,２,６,６−テトラメチル−４−ピペリジノール／コハク酸ジメチル縮合物、２−tert−オクチルアミノ−４，６−ジクロロ−ｓ−トリアジン／Ｎ,Ｎ'−ビス(２,２,６,６−テトラメチル−４−ピペリジル)ヘキサメチレンジアミン縮合物、Ｎ,Ｎ'−ビス(２,２,６,６−テトラメチル−４−ピペリジル)ヘキサメチレンジアミン／ジブロモエタン縮合物などを挙げることができる。光安定剤の配合量は、樹脂１００重量部に対して０．０１〜５重量部が好適であり、少なければ効果が見いだせず、多ければフィルムの透明性を損なう。
【００３４】
酸化防止剤としては、フェノール系、リン系、硫黄系などの酸化防止剤を挙げることができる。
【００３５】
フェノール系酸化防止剤としては、例えば、２，６−ジ−tert−ブチル−ｐ−クレゾール、２，６−ジフェニル−４−オクタデシロキシフェノール、ステアリル（３，５−ジ−tert−ブチル−４−ヒドロキシフェニル）−プロピオネート、ジステアリル（３，５−ジ−tert−ブチル−４−ヒドロキシベンジル）ホスホネート、チオジエチレングリコールビス〔（３，５−ジ−tert−ブチル−４−ヒドロキシフェニル）プロピオネート〕、１，６−ヘキサメチレンビス〔（３，５−ジ−tert−ブチル−４−ヒドロキシフェニル）プロピオネート〕、１，６−ヘキサメチレンビス〔（３，５−ジ−tert−ブチル−４−ヒドロキシフェニル）プロピオン酸アミド〕、４,４'−チオビス（６−tert−ブチル−ｍ−クレゾール）、２,２'−メチレンビス（４−メチル−６−tert−ブチルフェノール）、２,２'−メチレンビス（４−エチル−６−tert−ブチルフェノール、ビス〔３，３−ビス（４−ヒドロキシ−３−tert−ブチルフェニル）酪酸〕グリコールエステル、４,４'−ブチリデンビス（６−tert−ブチル−ｍ−クレゾール）、２,２'−エチリデンビス(４,６−ジ−tert−ブチルフェノール)、２,２'−エチリデンビス(４−sec−ブチル−６−tert−ブチルフェノール)、１,１,３−トリス（２−メチル−４−ヒドロキシ−５−tert−ブチルフェニル）ブタン、ビス〔２−tert−ブチル−４−メチル−６−（２−ヒドロキシ−tert−ブチル−５−メチルベンジル）フェニル〕テレフタレート、１,３,５−トリス（２，６−ジメチル−３−ヒドロキシ−４−tert−ブチルベンジル）イソシアヌレート、１,３,５−トリス（３，５−ジ−tert−ブチル−４−ヒドロキシベンジル）イソシアヌレート、１,３,５−トリス（３，５−ジ−tert−ブチル−４−ヒドロキシベンジル）−２，４，６−トリメチルベンゼン、１,３,５−トリス〔（３，５−ジ−tert−ブチル−４−ヒドロキシフェニル）プロピオニルオキシエチル〕イソシアヌレート、テトラキス〔メチレン−３−（３，５−ジ−tert−ブチル−４−ヒドロキシフェニル）プロピオネート〕メタン、２−tert−ブチル−４−メチル−６−（２−アクリロイルオキシ−３−tert−ブチル−５−メチルベンジル）フェノール、３，９−ビス｛１，１−ジメチル−２−〔（３−tert−ブチル−４−ヒドロキシ−５−メチルフェニル）プロピオニルオキシ〕エチル｝−２,４,８,１０−テトラオキサスピロ［５,５］ウンデカン、トリエチレングリコールビス〔（３−tert−ブチル−４−ヒドロキシ−５−メチルフェニル）プロピオネート〕などを挙げることができる。
【００３６】
リン系酸化防止剤としては、例えば、トリスノニルフェニルホスファイト、トリス（２，４−ジ−tert−ブチルフェニル）ホスファイト、トリス〔２−tert−ブチル−４−（３−tert−ブチル−４−ヒドロキシ−５−メチルフェニルチオ）５−メチルフェニル〕ホスファイト、トリデシルホスファイト、オクチルジフェニルホスファイト、ジ（デシル）モノフェニルホスファイト、モノデシルジフェニルホスファイト、モノ（ジノニルフェニル）ビス（ノニルフェニル）ホスファイト、ジ（トリデシル）ペンタエリスリトールジホスファイト、ジステアリルペンタエリスリトールジホスファイト、ジ（ノニルフェニル）ペンタエリスリトールジホスファイト、ビス（２，４−ジ−tert−ブチルフェニル）ペンタエリスリトールジホスファイト、ビス（２，６−ジ−tert−ブチル−４−メチルフェニル）ペンタエリスリトールジホスファイト、テトラ（トリデシル）イソプロピリデンジフェノールジホスファイト、テトラ（トリデシル）イソプロピリデンジフェノールジホスファイト、テトラ（Ｃ12〜16混合アルキル）−４,４'−ｎ−ブチリデンビス（２−tert−ブチル−５−メチルフェノール）ジホスファイト、ヘキサ（トリデシル）−１,１,３−トリス（２−メチル−４−ヒドロキシ−５−tert−ブチルフェニル）ブタントリホスファイト、テトラキス（２，４−ジ−tert−ブチルフェニル）ビフェニレンジホスホナイト、２,２'−メチレンビス（４，６−ジ−tert−ブチルフェニル）（オクチル）ホスファイトなどを挙げることができる。
【００３７】
硫黄系酸化防止剤としては、例えば、チオジプロピオン酸のジラウリル、ジミリスチル、ジステアリルなどのジアルキルジチオプロピオネート類およびペンタエリスリトールテトラ（β−ドデシルメルカプトプロピオネート）などのポリオールのβ−アルキルメルカプトプロピオン酸エステル類を挙げることができる。上記酸化防止剤の配合量は０．０１〜３％程度が好適である。
【００３８】
帯電防止剤としては、ポリオキシエチレン−アルキルアミン、ポリグリコールエーテル、ノニオン系活性剤、カチオン系活性剤などを挙げることができる。
【００３９】
顔料としては高い透過性を有するものが好ましい。
【００４０】
紫外線吸収剤としては、ベンゾフェノン系、ベンゾトリアゾール系、サルチル酸エステル系、置換オキザリニド類およびシアノアクリレート類などを挙げることができる。
【００４１】
ベンゾフェノン系としては、例えば、２，４−ジヒドロキシベンゾフェノン、２−ヒドロキシ−４−メトキシベンゾフェノン、２−ヒドロキシ−４−オクトキシベンゾフェノン、５,５'−メチレンビス（２−ヒドロキシ−４−メトキシベンゾフェノン）などの２−ヒドロキシベンゾフェノン類などを挙げることができる。
【００４２】
ベンゾトリアゾール系としては、例えば、２−（２'−ヒドロキシ−５'−メチルフェニル）ベンゾトリアゾール、２−（２'−ヒドロキシ−３',５'−ジ−tert−ブチルフェニル）ベンゾトリアゾール、２−（２'−ヒドロキシ−３',５'−ジ−tert−ブチルフェニル）−５−クロロベンゾトリアゾール、２−（２'−ヒドロキシ−３'−tert−ブチル−５'−メチルフェニル）−５−クロロベンゾトリアゾール、２−（２'−ヒドロキシ−５'−tert−オクチルフェニル）ベンゾトリアゾール、２−（２'−ヒドロキシ−３',５'−ジクミルフェニル）ベンゾトリアゾール、２,２'−メチレンビス（４−tert−オクチル−６−ベンゾトリアゾール）フェノールなどの２−（２'−ヒドロキシフェニル）ベンゾトリアゾール類を挙げることができる。
【００４３】
サルチル酸エステル系としては、例えば、フェニルサリチレート、レゾルシノールモノベンゾエート、２，４−ジ−tert−ブチルフェニル−３',５'−ジ−tert−ブチル−４'−ヒドロキシベンゾエート、ヘキサデシル−３，５−ジ−tert−ブチル−４−ヒドロキシベンゾエートなどのベンゾエート類を挙げることができる。
【００４４】
置換オキザリニド類としては、例えば、２−エチル−２’−エトキシオキザリニド、２−エトキシ−４’−ドデシルオキザニリドなどの置換オキザリニド類を挙げることができる。
【００４５】
シアノアクリレート類としては、例えば、エチル−α−シアノ−β,β−ジフェニルアクリレート、メチル−２−シアノ−３−メチル−３−（ｐ−メトキシフェニル）アクリレートなどのシアノアクリレート類を挙げることができる。
【００４６】
防曇剤としては、非イオン系、アニオン系、カチオン系の界面活性剤が好適に使用できる。具体的には、ソルビタンモノステアレート、ソルビタンモノパルミレート、ソルビタンモノベヘネートなどのソルビタン系脂肪酸エステル、グリセリンモノラウレート、グリセリンモノステアレート、グリセリンモノパルミート、ジグリセリンジラウレート、ジグリセリンジステアレート、ジグリセリンモノパルミート、トリグリセリンモノステアレートなどのグリセリン系脂肪酸エステル、ポリエチレングリコールモノステアレートなどのポリエチレングリコール系活性剤などの多価アルコール系界面活性剤、およびそれらのアルキレンオキサイド付加物、ポリオキシアルキレンエーテル、ソルビタン類やグリセリン類などの有機酸とのエステル類などを挙げることができる。
【００４７】
防霧剤としては、従来の農業用オレフィン系樹脂フィルムに慣用されているものであるフッ素系防霧剤またはシリコーン系防霧剤などを配合することができる。例えばパーフルオロアルキル基またはパーフルオロアルケニル基を含有する低分子または高分子であって、少なくとも０．０１重量％の水中溶解度を有し、２５℃において水の表面張力を３５dyn/cm以下、好ましくは３０dyn/cm以下に低下させる能力を有するものが好ましい。また、パーフルオロアルキル基は、その炭素鎖中に酸素原子が介在してもよい。
【００４８】
フッ素系防霧剤としては、例えば、市販品のユニダインＤＳ−401、ユニダインＤＳ−403、ユニダインＤＳ−451(以上、ダイキン工業社製)、メガファックＦ−177(以上、大日本インキ化学工業社製)、フロラードＦＣ−170、フロラードＦＣ−176、フロラードＦＣ−430(以上、住友スリーエム社製)、サーフロンＳ−141、サーフロンＳ−145、サーフロンＳ−381、サーフロンＳ−382、サーフロンＳ−393(以上、旭硝子社製)などを挙げることができる。
【００４９】
シリコーン系防霧剤としては、例えば、ポリエーテル変性シリコーンオイル、カルボキシル変性シリコーンオイル、カルビノール変性シリコーンオイル、アミノ変性シリコーンオイルなどが挙げられ、一般に少なくとも０．１重量％の水中溶解度を有し、２５℃において水の表面張力を３５dyn/cm以下に低下させる能力を有するものが好ましい。市販のシリコーン系界面活性剤としては、例えば、ＫＦ−354(信越化学社製)、ＳＨ−3746（東レ−ダウコーニング）、ＴＳＦ−4445(東芝シリコーン社製)などを挙げることができる。防霧剤の配合量は、樹脂１００重量部に対して０．１％〜５％程度が好適に使用できる範囲である。
【００５０】
熱安定剤としては、特に塩化ビニル系樹脂に配合される錫系、鉛系、およびカルシウム亜鉛系、バリウム亜鉛系などの複合金属脂肪酸系安定剤などを挙げることができる。
【００５１】
また、他の保温剤、炭酸マグネシウム、マグネシウムケイ酸塩、二酸化ケイ素、酸化アルミニウム、硫酸バリウム、硫酸カルシウム、水酸化マグネシウム、水酸化アルミニウム、水酸化カルシウム、燐酸塩、ケイ酸塩、ハイドロタルサイト類などもフィルムの透明性が損なわれない範囲であれば、使用できる。
【００５２】
上記各種添加剤は１種または２種以上を適宜選択して配合することができる。その配合量はフィルムの性質を劣化させない範囲が良好であり、この範囲であれば特に制限はない。
【００５３】
本発明の農業用フィルムは、１）樹脂１００重量部に対して、本発明の複合水酸化物塩１〜５０重量部を配合することを特徴とする農業用フィルム、２）樹脂１００重量部に対して、本発明の複合水酸化物塩１〜５０重量部とヒンダードアミン系光安定剤０．０１〜５重量部とを配合することを特徴とする農業用フィルム、および３）樹脂１００重量部に対して、本発明の複合水酸化物塩１〜５０重量部と防曇剤０．０１〜５重量部とを配合することを特徴とする農業用フィルム、４）樹脂１００重量部に対して、本発明の複合水酸化物塩１〜５０重量部と防霧剤０．０１〜５重量部とを配合することを特徴とする農業用フィルムである。また、本発明は、本発明の赤外線吸収剤を含有する樹脂組成物であり、この樹脂組成物を用いたフィルムを少なくとも１層有する積層フィルムであり、またはこの積層フィルムからなる農業用フィルムである。本発明の赤外線吸収剤は、中層、外装、内層のどこに使用しても良い。さらには本発明の農業用フィルムは防曇剤などをコートして長期用フィルムとして使用できる。
【００５４】
【実施例】
【００５５】
実施例１  Ａｌ2Ｏ3として６５重量％含有した水酸化アルミニウム粉末１１０．８ｇと、ＭｇＯとして６６重量％含有した水酸化マグネシウム１３３．６ｇと炭酸リチウム７．９ｇ、炭酸水素ナトリウム１１８．６ｇに水を加えて全量３リットル（以下Ｌ）のスラリーとした。このスラリーを５Ｌオートクレーブにて１６０℃８時間加熱処理した。次いでこのスラリーをヌッチェにて濾過し、製品量に対して３０倍の水で洗浄した。洗浄後、約１１０℃で２０時間乾燥し、乳鉢で粉砕し、１００メッシュ篩で篩過し、白色粉末を得た。
この白色粉末を化学分析したところ、
[Al2Li0.20Mg3.10(OH)10.60]2(CO3)1.80・6.67H2Oの組成であった。
また、ＢＥＴ比表面積は、１３．３m2/g、平均粒子径は、１．０μmであった。
【００５６】
実施例２  実施例１と同様の操作で得られた加熱処理スラリーを７０℃まで冷却し、８重量％硫酸をpHが４．０になるまで加えた。次いで、２５％苛性ソーダを加えてpH１０〜pH１１に調整した。pH調整後のスラリーを５５℃に保ちながら、ステアリン酸リン酸エステルＮａ塩の１％溶液を９００ｍＬ加えて表面処理した。次いで、ケイ酸ナトリウム（３号水ガラス、ＳｉＯ２として２９％）３６８．０ｇを含む水溶液１０００ｍＬを添加して６０分間撹拌した。このスラリーをヌッチェにて濾過し、製品量に対し３０倍の水で洗浄した。洗浄後、約１１０℃で２０時間乾燥し、さらに１８０℃で１時間乾燥後、乳鉢で粉砕し、１００メッシュ篩で篩過し、白色粉末を得た。
この白色粉末を化学分析したところ、
[Al2Li0.20Mg3.10(OH)10.60]2(Si2.83O6.66) 1.26(SO4) 0.54・4.56H2Oの組成であった。
また、ＢＥＴ比表面積は、１２．８m2/g、平均粒子径は、０．８μmであった。
【００５７】
実施例３  実施例２においてケイ酸ナトリウム量を４０８．９ｇにする以外は同様の操作を行い、白色粉末を得た。
この白色粉末を化学分析したところ、
[Al2Li0.21Mg3.11(OH)10.64]2(Si2.83O6.66) 1.39(SO4) 0.40・4.12H2Oの組成であった。
また、ＢＥＴ比表面積は、１２．９m2/g、平均粒子径は、０．８μmであった。
【００５８】
実施例４  Ａｌ2Ｏ3として６５重量％含有した水酸化アルミニウム粉末１１０．８ｇと、ＭｇＯとして６６重量％含有した水酸化マグネシウム１５０．９ｇと炭酸リチウム５．２７ｇ、炭酸水素ナトリウム１１８．６ｇに水を加えて全量３Lのスラリーとした。このスラリーを５Ｌのオートクレーブにて１５０℃１２時間加熱処理した。加熱処理後、スラリーを７０℃まで冷却し、８重量％硫酸をpHが４．０になるまで加えた。次いで、２５％苛性ソーダを加えてpH１０〜pH１１に調整した。pH調整後のスラリーを５５℃に保ちながら、ステアリン酸ナトリウムの１％溶液を９００ｍＬ加えて表面処理した。次いで、ケイ酸ナトリウム（３号水ガラス、ＳｉＯ２として２９％）４２７．３ｇを含む水溶液１０００ｍＬを添加して６０分間撹拌した。このスラリーをヌッチェにて濾過し、製品量に対し３０倍の水で洗浄した。洗浄後、約１１０℃で２０時間乾燥し、さらに１８０℃で１時間乾燥後、乳鉢で粉砕し、１００メッシュ篩で篩過し、白色粉末を得た。
この白色粉末を化学分析したところ、
[Al2Li0.11Mg3.49(OH)11.20]2(Si2.89O6.78) 1.39(SO4) 0.50・4.74H2Oの組成であった。
また、ＢＥＴ比表面積は、１４．２m2/g、平均粒子径は、１．０μmであった。
【００５９】
実施例５  Ａｌ2Ｏ3として６５重量％含有した水酸化アルミニウム粉末１１０．８ｇと、ＭｇＯとして６６重量％含有した水酸化マグネシウム１０７．８ｇと炭酸リチウム１１．８６ｇ、炭酸水素ナトリウム１７７．９ｇに水を加えて全量３リットルのスラリーとした。このスラリーを５Ｌのオートクレーブにて１６０℃８時間加熱処理した。加熱処理後、スラリーを７０℃まで冷却し、８重量％硝酸をpHが４．０になるまで加えた。次いで、２５％苛性ソーダを加えてpH１０〜pH１１に調整した。pH調整後のスラリーを５５℃に保ちながら、ステアリン酸ナトリウムの１％溶液を９００ｍＬ加えて表面処理した。次いで、ケイ酸ナトリウム（３号水ガラス、ＳｉＯ２として２９％）３６８．０ｇを含む水溶液１０００ｍＬを添加して６０分間撹拌した。このスラリーをヌッチェにて濾過し、製品量に対し３０倍の水で洗浄した。洗浄後、約１１０℃で２０時間乾燥し、さらに１８０℃で１時間乾燥後、乳鉢で粉砕し、１００メッシュ篩で篩過し、白色粉末を得た。
この白色粉末を化学分析したところ、
[Al2Li0.35Mg2.50(OH)9.70]2(Si2.06O5.12) 1.70・4.73H2Oの組成であった。
また、ＢＥＴ比表面積は、１３．６m2/g、平均粒子径は、０．９μmであった。
【００６０】
実施例６  実施例５同様の操作で得られた表面処理スラリーをヌッチェにて濾過し、１％濃度の炭酸ナトリウム溶液２０Ｌで洗浄し、さらに製品量に対して３０倍の水で洗浄した。洗浄後、約１１０℃で２０時間乾燥し、乳鉢で粉砕し、１００メッシュ篩で篩過し、白色粉末を得た。
この白色粉末を化学分析したところ、
[Al2Li0.35Mg2.50(OH)9.70]2(CO3) 1.70・4.96H2Oの組成であった。
また、ＢＥＴ比表面積は、１３．９m2/g、平均粒子径は、１．１μmであった。
【００６１】
実施例７  実施例１の製法で得た粉末を用いて、農業用フィルムを作成して、その効果を確認した。 まず、ＥＶＡ樹脂(ＰＥＳ−４００、日本ユニカー製)１００重量部に、実施例１の製法で得た粉末１０重量部加え、１５０℃でロール練りを行い、プレスして０．１mmの農業用フィルムを得た。この農業用フィルムの透明性と保温効果を以下に述べる方法で測定し、評価した。
【００６２】
保温性は、保温指数で評価した。上記製法で作成したフィルムの赤外線吸収を２，０００〜４００cm-1の範囲で２０cm-1毎に測定し、０．１mmの厚さに補正して各波数の補正吸光率を求めた。補正吸光率に各波数に対応する１５℃の黒体相対輻射エネルギーをかけて黒体相対輻射エネルギー吸収率を計算した。各波数の黒体相対輻射エネルギー吸収率を積算し、その値を２，０００〜４００cm-1の総黒体相対輻射エネルギーで除して保温指数とした。保温効果は、保温指数の高いものほど高い。
【００６３】
透明性は、分光光度計〔日本分光（株）製〕を用いて、全光線透過率およびヘイズ値(曇り度)を測定し、その値で評価した。全光線透過率は、その値が１００に近いほどフィルムにおける可視光透過性がよく、ヘイズ値(曇り度)は、数値が小さいほど曇りが少ないことを意味する。
【００６４】
また、吸湿白化の評価は、上記製法で作成した農業用フィルムを水中に浸せきし、６０℃の恒温機に９６時間放置した後、試験片を取り出しヘイズ値を測定して行った。この水浸後のヘイズ値が小さいほど吸湿白化の程度が小さいことを意味する。
表１にこのフィルムの保温指数、全光線透過率、ヘイズ値および水浸後のヘイズ値を示す。
【００６５】
実施例８  実施例２の製法で得た粉末を用いて、実施例７と同様にして０．１mmの農業用フィルムを作成し、同様の試験をおこなった。
その結果を表１に示す。
【００６６】
実施例９  実施例３の製法で得た粉末を用いて、実施例７と同様にして０．１mmの農業用フィルムを作成し、同様の試験をおこなった。
その結果を表１に示す。
【００６７】
実施例１０  実施例４の製法で得た粉末を用いて、実施例７と同様にして０．１mmの農業用フィルムを作成し、同様の試験をおこなった。
その結果を表１に示す。
【００６８】
実施例１１  実施例５の製法で得た粉末を用いて、実施例７と同様にして０．１mmの農業用フィルムを作成し、同様の試験をおこなった。
その結果を表１に示す。
【００６９】
実施例１２  実施例６の製法で得た粉末を用いて、実施例５と同様にして０．１mmの農業用フィルムを作成し、同様の試験をおこなった。
その結果を表１に示す。
【００７０】
比較例１  国際公開公報ＷＯ９８／１７７３９号の実施例２記載の製法で得た粉末を用いて、前記実施例７と同様にして０．１mmの農業用フィルムを作成し、同様の試験をおこなった。
その結果を表１に示す。
【００７１】
比較例２  国際公開公報ＷＯ９８／１７７３９号の実施例６記載の製法で得た粉末を２１０℃で１時間焼成したものを用いて、前記実施例７同様に０．１mmの農業用フィルムを作成し、同様の試験をおこなった。
その結果を表１に示す。
【００７２】
参考例１  特願２０００−３３９３３３号の実施例１記載の製法に従って、下記組成式で示される白色粉末を得た。
[Al2Li0.92Mg0.10(OH)6.04]2(SO4)0.86(CO3)0.10(OH)0.24・3.2H2O
【００７３】
比較例３  上記参考例１の製法で得た粉末を用いて、前記実施例７と同様にして０．１mmの農業用フィルムを作成し、同様の試験をおこなった。
その結果を表１に示す。
【００７４】
【表１】
0003815609.tif 000002
【００７５】
上記本発明の赤外線吸収剤を添加したフィルムの水浸後のヘイズ値から、本発明の赤外線吸収剤を添加したフィルムが、従来品と比べると、白化が著しく抑制されていることがわかる。
【００７６】
実施例１３  エチレン−酢酸ビニル共重合体（酢酸ビニル含有量：１４重量％、密度：０．９２g/cm3）に、赤外線吸収剤として実施例１の製法で得た粉末１０．０重量％、光安定剤としてヒンダードアミン系化合物（商品名チヌビン６２２−ＬＤ、チバガイキー製）０．５重量％、酸化防止剤（商品名イルガノックス１０１０、チバガイキー製）０．２重量％、防曇剤としてモノグリセリンモノステアレート１．０重量％、ジグリセリンジステアレート１．０重量％、防霧剤としてユニダインＤＳ−４０１（ダイキン工業製）０．１重量％、滑剤としてステアリン酸アミド０．２重量％を加え、全量で１００重量％とし、バンバリーミキサーを用いて１３０℃、５分間混練後、造粒機により造粒し、組成物ペレットを得た。これを樹脂組成物Ａとする。次に、赤外線吸収剤を加えない以外は同様にして、組成物ペレットＢを得た。樹脂組成物Ａを中間層に、樹脂組成物Ｂを両外層としてインフレーションフィルム作成機によってフィルム厚み０．１mmのフィルム（中間層０．０６mm、両外層０．０２mm）を作成した。
【００７７】
実施例１４  赤外線吸収剤として実施例２の製法で得た粉末を用いた以外は、実施例１３と同様にして、フィルム厚み０．１mmのフィルムを作成した。
【００７８】
実施例１５  赤外線吸収剤として実施例３の製法で得た粉末を用いた以外は、実施例１３と同様にして、フィルム厚み０．１mmのフィルムを作成した。
【００７９】
実施例１６  赤外線吸収剤として実施例４の製法で得た粉体を用いた以外は、実施例１３と同様にして、フィルム厚み０．１mmのフィルムを作成した。
【００８０】
実施例１７  赤外線吸収剤として実施例５の製法で得た粉末を用いた以外は、実施例１３と同様にして、フィルム厚み０．１mmのフィルムを作成した。
【００８１】
実施例１８  赤外線吸収剤として実施例６の製法で得た粉末を用いた以外は、実施例１３と同様にして、フィルム厚み０．１mmのフィルムを作成した。
【００８２】
比較例４  赤外線吸収剤として比較例１で用いた粉末を用いた以外は、実施例１３と同様にして、フィルム厚み０．１mmのフィルムを作成した。
【００８３】
比較例５  赤外線吸収剤として比較例２で用いた粉末を用いた以外は、前記実施例１３と同様にして、フィルム厚み０．１mmのフィルムを作成した。
【００８４】
比較例６  赤外線吸収剤として比較例３で用いた粉体を用いた以外は、前記実施例９と同様にして、フィルム厚み０．１mmのフィルムを作成した。
【００８５】
上記実施例１３〜１８、比較例４〜６で得られたフィルムを、２００１年４月〜１０月まで７ヶ月間展張して、屋外（富山県中新川郡）暴露条件下、耐候性、防曇性、防露性について次の方法に従って、評価した。
耐候性は、目視によりフィルムの変色（黄変、褐変）および異変を確認した。また、JIS K 6781に準拠して、引張伸び試験を行い、伸びの残存率（％）を求め、残存率が９０％以上であれば、劣化しないとした。
【００８６】
防曇性は、フィルム全体を見て有滴化したところを目視により確認した。
【００８７】
防露性は、フィルム全体を見て、フィルム上に露が発生している箇所がないか確認した。
【００８８】
その結果、本発明の実施例および比較例の方法で得られた農業用フィルムは全て、耐候性（変色、フィルムの劣化が全く認められない。）、防雲性（有滴化したところがない。）、防露性（露発生が全く認められない。）について何ら問題がなかった。
【００８９】
また、耐酸性（耐農薬性）を評価するため以下の操作を行った。
上記実施例１３〜１８および比較例４〜６の製法で作成したフィルムを、硫黄を薫蒸させた密閉容器中に約１時間放置した。この硫黄薫蒸処理フィルムを２００１年４月〜１０月まで７ヶ月間、屋外（富山県中新川郡）に暴露して表面状態を観察したところ、本発明の農業用フィルムは外観に殆ど変化が認められないなど耐酸性（耐農薬性）に優れたものであった。
【００９０】
【発明の効果】
本発明により、式（Ｉ）
〔Al2Li(1-x)M2+(x+y)(OH)(6+2y)〕n(An-)(1+x)・mH2O  （Ｉ）
（式中、Ｍ2+は２価の金属、Ａn-はｎ価のアニオン、ｍ、ｘ、ｙは、０≦ｍ＜１０、０．５＜ｘ＜１．０、０．５＜ｙ≦３．０、の範囲である。）で示される複合水酸化物塩を有効成分として含有することを特徴とする赤外線吸収剤およびこれを樹脂に配合して成形してなる農業用フィルムを提供することができた。
本発明の複合水酸化物塩からなる赤外線吸収剤は、赤外線吸収能が高く、樹脂との分散性に優れ、且つ屈折率が樹脂の屈折率に近く、しかも吸湿白化が改善（抑制）されたものである。本発明の赤外線吸収剤は樹脂に配合し易く、樹脂加工が容易であり、フィルムに成形した場合に保温性、透明性、吸湿白化が十分に改善（抑制）されたものであり、農業用フィルムなどの分野で有用である。